СПОСОБ ПЕРЕРАБОТКИ НЕФЕЛИН-ПОЛЕВОШПАТОВОГО СЫРЬЯ

1. Способ переработки нефелин-полевошпатового сырья, включающий щелочную активацию с переводом полевого шпата в кислоторастворимую форму, азотнокислотную обработку с переводом алюминия и щелочных элементов в азотнокислый раствор, а кремнезема в нерастворимый остаток, отделение раствора от кремнеземсодержащего остатка, упаривание раствора с получением смеси азотнокислых солей алюминия и щелочных элементов и ее термическую обработку с последующей переработкой полученного спека на глинозем и соли щелочных элементов, отличающийся тем, что азотнокислотную обработку сырья осуществляют в начале процесса с образованием остатка, дополнительно содержащего полевой шпат, выделяют из остатка кремнеземный и полевошпатовый концентраты, щелочной активации подвергают только полевошпатовый концентрат, а полученный продукт активации направляют на стадию азотнокислотной обработки.
2. Способ по п.1, отличающийся тем, что кислотную обработку ведут 25-45% азотной кислотой при начальной температуре 70-90°С в режиме равномерной загрузки сырья в кислоту в течение 2-4 ч.
3. Способ по п.1, отличающийся тем, что в качестве нефелин-полевошпатового сырья используют сыннырит, при этом кремнеземный и полевошпатовый концентраты выделяют из остатка путем гравитационной сепарации.
4. Способ по п.1, отличающийся тем, что в качестве нефелин-полевошпатового сырья используют рисчоррит, при этом остаток дополнительно содержит эгирин, который выделяют из остатка путем магнитной сепарации.
2
2
2
5. Способ по п.1, отличающийся тем, что щелочную активацию полевошпатового концентрата осуществляют путем спекания с поташом при массовом соотношении суммы KO и NaO в концентрате и KO в поташе, равном 1:1-2, а спекание ведут при температуре 800-950°С.
6. Способ по п.1, отличающийся тем, что упаривание азотнокислого раствора ведут до образования плава.
7. Способ по п.1 или 6, отличающийся тем, что термическую обработку плава ведут при температуре 300-400°С с получением спека, который перерабатывают на глинозем и нитраты щелочных элементов.
8. Способ по п.1 или 6, отличающийся тем, что термическую обработку плава ведут при температуре 800-950°С с получением спека, который перерабатывают на глинозем, поташ и соду.